(57)【特許請求の範囲】
【請求項１】
少なくとも４５％重量以上のポリエステル長繊維を含む原料によって編立してなる緯編物であり、孔隙面積分布は６０００〜２２０００μｍ２を中心として、バラツキは２σ以上であり、且つ孔隙面積の変動係数は４０％より大きく、前記ポリエステル長繊維は仮撚方向の撚部と逆方向の撚部により交互に形成され、仮撚方向の撚部の平均長さは０．３ｃｍ以下であり、長さ変動係数は６０％以上であり、直径は逆方向の撚部直径の３０％〜７０％であり、且つ前記ポリエステル長繊維において仮撚方向の撚部の総長は前記ポリエステル長繊維総長の２０．０％〜４０．０％であることを特徴とする綿調ニット生地。
【請求項２】
前記ポリエステル長繊維の含有量は１００重量％であることを特徴とする請求項１に記載の綿調ニット生地。
【請求項３】
前記ポリエステル長繊維の総繊度は５６〜２２０ｄｔｅｘであり、単糸繊度は１．３０ｄｔｅｘ以下であることを特徴とする請求項１または２に記載の綿調ニット生地。
【請求項４】
起毛品であることを特徴とする請求項１または２に記載の綿調ニット生地。
【請求項５】
単本の長繊維糸編立または２本の長繊維糸により合併された後に編立して取得することを特徴とする請求項１または２に記載の綿調ニット生地。
【請求項６】
曲げ剛性は０.０１５〜０.０４５Ｎ・ｃｍ２／ｃｍであり、表面粗さは３.０〜６.０μであり、圧縮エネルギーは０.２０〜０.８０Ｎ・ｃｍ／ｃｍ２であることを特徴とする請求項１または２に記載の綿調ニット生地。
【請求項７】
前記ポリエステル長繊維は仮撚方向の撚部と逆方向の撚部により交互に形成され、仮撚方向の撚部の平均長さは０．３ｃｍ以下であり、長さ変動係数は６０％以上であり、直径は逆方向の撚部直径の３０％〜７０％であり、且つ長さは前記ポリエステル長繊維総長の２０.０％〜４０.０％であることを特徴とするポリエステル長繊維。
【請求項８】
前記ポリエステル長繊維の総繊度は５６〜２２０ｄｔｅｘであり、単糸繊度は１.３０ｄｔｅｘ以下であることを特徴とする請求項７に記載のポリエステル長繊維。
【請求項９】
ポリエステルPOYを第一ローラに導入し、次いで第一ヒーターに導入して加熱し、順次に仮撚器、第二ローラ、第二ヒーター、第三ローラに導入し、前記ポリエステル長繊維を得るステップを含み、
第一ヒーターの中の温度は２３０〜２５０℃であり、
前記ステップの中のＤ／Ｙ比は１．５〜２．５であることを特徴とする請求項７または８に記載のポリエステル長繊維の製造方法。
【発明の詳細な説明】
【技術分野】
【０００１】
本発明は、綿調ニット生地、ポリエステル長繊維及びその製造方法に関し、具体的には、Ｔシャツの製造に適切する綿調ニット生地及びその原料として使用されるポリエステル長繊維に関するものである。
【背景技術】
【０００２】
現在、市場上のニットＴシャツは多くて綿繊維を主とし、化繊Ｔシャツに比べると、良好な柔軟性と吸水性を有するが、使用中に、綿製品の欠陥は徐々に現れてきて、例えば、通気性と速乾性とも比較的悪い。また、市場需要量は増え続けるに従い、綿繊維の供給にはある程度の圧力が存在するとともに、綿の栽培は気候の影響を受けやすいため、綿原材料の供給には大きい不安定性が存在する。このため、化繊で綿繊維を代替し、綿のメリットを有するとともに、綿の欠陥を解決する綿調ニット生地を製造することは非常に必要となっている。
【０００３】
今、綿調ニット生地に関する研究も比較的多い。例えば、特許ＣＮ１０３８９８６７０Ａに開示される綿調ニット生地及びその製造方法は、100％ポリエステル短繊維、ポリエステル/綿の紡績糸とスパンデックスで混合編立を行い、編立した生地は高温アルカリ減量工程処理により、良好な柔軟感及び比較的強い綿感が得られ、吸水速乾性を大いに向上させ、化繊生地からなる衣服を着る時の「蒸れ」という不足を低減できたが、高温アルカリ減量処理は生地表面の毛羽を溶解することで、生地の毛羽感を低減させ、かつ処理温度が高く、苛性ソーダを用いる必要があり、「省エネと排出低減」の目的を実現できなくなり、加工コストも増加し、また、短繊維を原材料として多く使用されることで、生地の通気性及び破裂強さに影響を与える。
【０００４】
さらに、例えば、特許文献ＣＮ１０２５１７７７５Ａには空気層ジャカード編超綿調吸湿発熱ニット生地が開示され、少なくともＰｏｒｅl繊維（毛細管ポリエステル長繊維）とセルロース繊維によって形成される混紡糸を用い、且つこの混紡糸においてセルロース繊維の含有量は５０％〜６０％であるため、得られたニット生地綿調効果及び吸水速乾性はいずれも非常に優れるが、Ｐｏｒｅl繊維は特別な機能性繊維で、含有量が比較的高いことで、製造コストも増加した。
【０００５】
また、現在、ポリエステル長繊維に対して仮撚加工処理を行うことにより、紡績糸が一定の天然繊維風合いを有する技術がある。例えば、特許文献ＣＮ１０３６０３１１３Ａにはポリエステル長繊維に対して融着仮撚を行うことによって手触りが柔軟であり且つ表面が凹凸感を有する加工糸を得ることが開示され、それによって製造される生地はシャリシャリ感、透かし彫り感を有するが、紡績糸の仮撚方向の撚部長さの変動係数はあまりにも小さいことで、得られた生地の孔隙面積分布は均一で、光沢感は強く、綿制品の外観及び手触りを有しない。また、例えば特許文献特開２０００−３０３２８７にはポリエステル部分融着糸が開示され、仮撚方向の撚部、無撚の捲縮部、解撚方向の撚部が交互に存在し、部分融着糸表面は太部が見えないことで、光沢感が低下し、麻調生地の表面不均一性及びザラザラ感を解決したが、仮撚方向の撚部と解撚方向の撚部の間に介する無撚の捲縮部をコントロルすることは、比較的困難であり、加工プロセスは煩雑で、コストも高く、それによって得られた生地の麻調は強く、綿制品に匹敵する手触り及び外観を具備しない。
【発明の概要】
【０００６】
以上の問題に対して、本発明の目的は、加工が簡単であり、手触りが柔軟であり、天然繊維感が強いポリエステル長繊維、及びそれによって製造される綿調効果が優れてかつ良好な通気性、破裂強さ、吸水速乾性及び紫外線防止性を有する綿調ニット生地を提供することである。
【０００７】
本発明の技術解決方案は以下のとおりである。
本発明の綿調ニット生地は、少なくとも４５％重量以上のポリエステル長繊維を含む原料によって編立してなる緯編物である。この生地の孔隙面積分布は６０００〜２２０００μｍ２を中心として、バラツキは２σ以上であり、且つ孔隙面積の変動係数は４０％より大きい。
【０００８】
本発明のポリエステル長繊維は、仮撚方向の撚部と逆方向の撚部により交互に形成され、仮撚方向の撚部の平均長さは０.３ｃｍ以下であり、変動係数は６０％以上であり、直径は逆方向の撚部直径の３０％〜７０％であり、且つこのポリエステル長繊維において仮撚方向の撚部の総長はこのポリエステル長繊維総長の２０.０％〜４０.０％である。
【０００９】
本発明の綿調ニット生地の孔隙面積分布は綿含有製品と一致し、綿含有製品の外観を有するとともに、主原料としてポリエステル長繊維を用いるため、短繊維製品に比べて、良好な通気性（ＪＩＳＬ１０９６−２０１０標準Ａ法：７５〜１５０ｃｍ３／ｃｍ２／s）及び破裂強さ（ＪＩＳＬ１０９６−２０１０標準：７００ｋｐａ以上）を有し、綿混製品に比べて、優れた吸水速乾性（コーケン法：６０ｍｉｎ後残留水分率は１０％以下である）を有する。更に、本発明が用いるポリエステル長繊維の直径は不均一であることっで、生地の乱反射効果を向上させ、かつポリエステル自身は紫外線防止性の芳香環分子構成を有するため、生地の紫外線防止性が優れている（オーストラリア標準ＡＳ／ＮＺＳ４３９９−１９９６：ＵＰＦ値は４５以上である）。本発明の生地は特にＴシャツ等の製造に好適している。また、本発明のポリエステル長繊維の加工方法は簡単であり、手触りは柔軟であり、天然繊維感は強い。
【図面の簡単な説明】
【００１０】
【図１】本発明のポリエステル長繊維の長手方向側面形態図である。
【図２】本発明のポリエステル長繊維の加工フローチャートである。
【発明を実施するための形態】
【００１１】
本発明のニット生地は少なくとも４５重量％以上のポリエステル長繊維を含む原料によって編立されるヨコ編物であり、その孔隙面積分布は６０００〜２２０００μｍ２を中心として、バラツキは２σ以上であり、且つ孔隙面積の変動係数は４０％より大きい。
【００１２】
化学繊維においてポリエステル長繊維は加工が簡単、コストが低く、ポリエステル短繊維生地に比べると、ポリエステル長繊維生地の通気性、破裂強さ等の性能はいずれも優れるため、本発明の編立原料として用いられる。また、緯編組織はその他のタイプの組織に対してよりよい弾性及び柔軟快適性を有するため、本発明の編立組織として用いられる。
【００１３】
本発明の編立原料において、用いられるポリエステル長繊維の含有量は４５％より小さければ、生地の孔隙が低減し、通気性が低くなり、着用快適性に影響を与える。なお、綿調製品の外観を取得できなく、その孔隙面積の分布中心は６０００〜２２０００μｍ２に入らない。
【００１４】
本発明において、生地の孔隙面積分布は６０００〜２２０００μｍ２を中心とし、バラツキは２σ以上であり、且つ孔隙面積の変動係数（Ｃ．Ｖ）は４０％より大きく、綿含有製品の外観効果に一致する。生地の孔隙面積分布中心は６０００μｍ２より小さい場合、生地の孔隙が小さくなり、緊密程度が大きくなり、生地手触りが硬すぎて綿感が低減する。また、生地があまりにも緊密するとき、生地の通気性が低減し、ストレッチ性が弱くなることで、着用快適性を大いに低減する。生地の孔隙面積分布中心は２２０００μｍ２より大きい場合、生地の孔隙は大きくなり、生地は粗くなり、綿含有製品のこし感、肉厚感の要求を満たすことができない。孔隙面積について、バラツキは２σ以内であり、生地孔隙面積変動係数は４０％より小さければ、生地孔隙の大きさは均一であり、凹凸感は弱く、生地の光沢感は比較的強く（即ち化繊感が強い）、これは綿含有製品が有する低光沢感と逆になる。
【００１５】
生地の孔隙分布を綿含有製品に接近させるために、本発明に用いられるポリエステル長繊維含有量は１００％であることが好ましい。用いられるポリエステル長繊維含有量は大きいほど、孔隙面積の分布は不均一になり、100%綿短繊維生地の外観及び手触りをに近くことができる。当然、本発明は例えばポリエステル短繊維、天然繊維の短繊維等を本発明に用いられるポリエステル長繊維と交編して綿調の効果に達成してもよい。
【００１６】
好ましくは、本発明に用いられるポリエステル長繊維は、仮撚方向の撚部と逆方向の撚部とが交互に形成され、仮撚方向の撚部の平均長さは０.３ｃｍ以下であり、長さ変動係数は６０％以上であり、直径は逆方向の撚部直径の３０％〜７０％であり、かつこのポリエステル長繊維糸において仮撚の撚部の総長はこのポリエステル長繊維総長の２０.０％〜４０.０％である。このようなポリエステル長繊維は外観だけでなく、各性能も綿紡績糸に近い。ここでの仮撚方向の撚部は加工糸の未解撚部分であり、逆方向の撚部は加工糸の解撚部分である。
【００１７】
本発明に用いられるポリエステル長繊維は、仮撚方向の撚部の平均長さが０.３ｃｍより大きければ、加工糸長手方向において仮撚方向の撚部が占める割合は増加し、加工糸は細くなり、かつ硬くなり、それによって製造される生地はこし感が増加するが、手触りが硬くなる傾向がある。
【００１８】
本発明に用いられるポリエステル長繊維は、長さ変動係数（Ｃ．Ｖ）が６０％より小さければ、それによって得られた生地の孔隙面積分布は均一にある傾向があり、綿調効果が低減し、綿調外観を得られにくい可能性がある。
【００１９】
本発明に用いられるポリエステル長繊維は、仮撚方向の撚部の直径が逆方向の撚部の直径に占める割合が小さいほど、即ち、仮撚方向の撚部の直径と逆方向の撚部の直径との差が大きいほど、生地孔隙の面積分布は不均一になり、生地の外観が綿混製品に近くが、仮撚方向の撚部の直径が逆方向の撚部の直径に占める割合が３０％より小さければ、仮撚方向の撚部の直径と逆方向の撚部の直径との差が大きすぎ、生地の孔隙が大きすぎ、緻密感が低減し、綿調効果に影響を与える。仮撚方向の撚部の直径が逆方向の撚部の直径に占める割合が７０％より大きければ、仮撚方向の撚部の直径と逆方向の撚部の直径との差が大きくなく、生地の孔隙分布が均一し過ぎ、綿調の外観効果に影響を与える。また、紡績糸の逆方向仮撚区の直径が細くなり、生地の柔軟度が低減する可能性がある。
【００２０】
また、本発明に用いられるポリエステル長繊維は、仮撚方向の撚部の総長がポリエステル長繊維の総長に占める比率が小さいほど、生地に良好なボリューム感と柔軟感を付与できる。仮撚方向の撚部が占めた割合が２０％より小さければ、生地のボリューム感と柔軟感が高くなるが、こし感が低減する問題を起こす可能性があり、綿製品のこし感と柔軟感の両立を達成できないが、仮撚方向の撚部が占める割合が４０％より大きければ、生地のこし感が増加するが、柔軟感が低減する問題を起こす可能性があり、同様に、綿製品のこし感と柔軟感を達成できない。
【００２１】
本発明に用いられるポリエステル長繊維の総繊度は５６〜２２０ｄｔｅｘである。総繊度が５６ｄｔｅｘより小さいとき、それによって製造される生地の孔隙面積は小さくなり、孔隙面積差異が低減し、かつ生地厚みが薄くなり、綿調の外観効果がない可能性があり、手触りが低減するが、総繊度が２２０ｄｔｅｘより大きいとき、それによって製造される生地の孔隙が大きくなり、100％綿製品のような緻密感を得られない可能性があり、かつ生地が厚すぎ、綿調効果が悪い。
【００２２】
本発明に用いられるポリエステル長繊維の単糸繊度は１.３ｄｔｅｘより小さいことが好ましい。単糸繊度が１.３ｄｔｅｘより大きければ、生地のきめ細かい手触りに影響を与え、綿調効果を低減する可能性がある。
【００２３】
本発明の生地は、一本の上述ポリエステル長繊維で編立しまたは二本の上述ポリエステル長繊維で合糸してから編立し、そして精練、染色、セット等の加工によって得られ、このようにして、生地の緻密感と孔隙分布が両立できる。例えば、５６〜１００ｄｔｅｘの上述ポリエステル長繊維を使用する場合、二本揃えで編立し、また、例えば１００〜２２０ｄｔｅｘの上述ポリエステル長繊維を使用する場合、一本で編立する。
【００２４】
生地の手触りを綿製品に接近するために、本発明の綿調ニット生地が更に起毛加工工程によって得られることは好ましい。起毛加工が用いる装置は特に限定されなく、イタリアＳｐｅｒｏｔｔｏサンドペーパー起毛機を用いることができ、速度５〜３０ｍ／ｍｉｎ、張力０.４〜０.６ＭＰａ、サンドペーパー目数１６０〜２４０＃である。
【００２５】
好ましくは、本発明の綿調ニット生地の曲げ剛性（Ｂ）は０.０１５〜０.０４５Ｎ・ｃｍ２／ｃｍであり、表面粗さ（ＳＭＤ）は３〜６μであり、圧縮エネルギー（ＷＣ）は０.２〜０.８Ｎ・ｃｍ／ｃｍ２であり、これらの性能はいずれも市販100％綿Ｔシャツ生地と一致する。本発明は、レギュラーポリエステル長繊維綿調生地は表面粗さが綿含有製品と同じであっても、曲げ剛性と圧縮エネルギーが綿製品の要求を満たさない技術難点を解決した。ここでの曲げ剛性とは生地の剛柔性をいい、生地のこし感を表し、数値が大きいほど剛度が大きい、綿制品はある程度の柔軟感と感ともを有するものである。表面粗さとは生地表面の平坦性をいい、数が値小さいほど生地の手触りが滑らかになり、逆にザラザラになる。圧縮エネルギーとは生地のボリューム感をいい、数値が大きいほど、生地のボリューム感がよくなる。
【００２６】
本発明の綿調ニット生地の編立組織は特に限定されないが、生地に一定の緻密感を付与するために、天竺組織または両あぜ組織等を用いてもよく、好ましくは天竺組織を用いる。
【００２７】
本発明のポリエステル長繊維は以下の方法で製造される。ポリエステルＰＯＹを、図２の工程で第一ローラを通した後、第一ヒーターを通して加熱し、次いで順次に仮撚器、第二ローラ、第二ヒーター、第三ローラを通して、製品が得られる。第一ヒーターの中の温度は２３０〜２５０℃であり、Ｄ／Ｙ比は１.５〜２.５である。前記工程では、進行速度は特に限定されないが、操作便利さを高めるために、好ましくは３００〜５００ｍ／ｍｉｎである。延伸倍率は特に限定されないが、操作便利さを高めるために、好ましくは１.１０〜２.００である。
【００２８】
前記工程に用いられるポリエステルＰＯＹは本分野の既知方法で取得し、例えば、市販のポリエステルチップを原料として用い、溶融紡糸法によって得られる。溶融紡糸の速度は適当に設定され、好ましくは２５００〜３５００ｍ／ｍｉｎの速度で行う。得られたポリエステルＰＯＹの繊度と単糸の本数は特に限定されないが、本発明所望のポリエステル長繊維を得るために、ポリエステルＰＯＹの繊度は７０〜２８０ｄｔｅｘであることが好ましく、単糸の本数は７０〜２８０であることが好ましい。
【００２９】
上述した加工過程では、第一ヒーターの温度が２３０℃より低い時、たとえ仮撚方向の撚部の平均長さを０.３ｃｍ以下に制御できるが、その総長がポリエステル長繊維総長に占める割合が２０％より小さく、それによって得られた生地の柔軟感が上がるが、こし感が下がり、綿調の手触りが得られない。なお、仮撚方向の撚部が逆方向の撚部の直径に占める割合も３０％より小さく、両撚部の直径差異が大きくなり、このようにして、生地の孔隙面積分布をさらに不均一にさせるられるが、生地の一部の孔隙面積が大きくなり、綿製品と同じの緻密感を実現できない。第一ヒーターの温度が２５０℃より高いと、仮撚方向の撚部の平均長さが０.３ｃｍを超え、且つその総長が長繊維総長に占める割合も４０％を超え、それによって製造される生地はこし感が上がるが、柔軟度が大幅に低減し、同様に、綿調の手触りを得られない。仮撚方向の撚部の直径が逆方向の撚部の直径に占める割合が７０％より大きいと、加工糸の逆方向仮撚区の直径が小さくなり、加工糸全体が硬くなり、生地の綿調効果（柔軟度）に影響を与える。
【００３０】
綿の太節に似る効果を取得しようとすれば、ポリエステル長繊維の仮撚方向の撚部長さの変動係数（Ｃ．Ｖ）を６０％以上に制御する必要があり、このため、加工過程では、Ｄ／Ｙ比は１.５〜２.５に設定する必要がある。ここでのＤ／Ｙとはディスクの表面速度を２ローラ表面速度で割る。Ｄ／Ｙ比が１.５より小さいと、解撚張力が過大であり、仮撚方向の撚部が破壊され、その長さ分布があまりにも均一になり、変動係数（Ｃ．Ｖ）をあまりにも小さくにさせ、変動係数（Ｃ．Ｖ）が６０％より小さい時、それによって製造される生地の孔隙面積分布は均一になる傾向があり、綿の太節模擬の効果が低減し、綿含有製品の外観を取得できない可能性があるが、Ｄ／Ｙ比が２．５より大きいと、解撚張力があまりにも小さく、加工糸の品質を保証できない。
【００３１】
好ましくは、本発明のポリエステル長繊維の繊度は５６〜２２０ｄｔｅｘである。繊度が５６ｄｔｅｘより小さいと、つまり、用いる原糸が比較的細いと、第一ヒーター仮撚過程では、原糸があまりにも細いと、過度の融着仮撚現象が発生する可能性があり、解撚過程では、逆方向の撚部が解撚しにくくなり、その直径が小さくなり、仮撚方向の撚部と逆方向の撚部の直径差異が小さくなり、それによって形成される生地の孔隙面積が小さくなり、且つ孔隙の面積差異が明らかではなくなる傾向があり、綿含有製品の外観を取得しにくい可能性がある。また、仮撚方向の撚部の平均長さを０.３ｃｍより大きくにさせ、その総長が長繊維総長に占める割合が４０％より高くなり、このようなポリエステル長繊維の手触りが比較的硬く、それによって形成される生地は、こし感が上がるが、綿含有製品のような柔軟感を取得しにくい。繊度が２２０ｄｔｅｘより大きいと、つまり、用いる原料糸が比較的粗く、第一ヒーター仮撚過程では、原料糸があまり粗いと、融着が不十分の現象を発生する可能性があり、このようにして、逆方向仮撚区の直径が大きくなるが、仮撚方向の捻部の直径が逆方向捻部の直径に占める割合が３０％より小さい可能性があり、すると、両捻部の直径差異が大きくなり、それによって形成される生地の孔隙面積も大きくなり、綿含有製品のような緻密感が低減する傾向がある。また、仮撚方向の撚部の総長が長繊維糸総長に占める割合を２０％より小さくさせる可能性があり、それによって製造される生地は綿含有製品のこし感を取得しにくい。
【００３２】
また、好ましくは、本発明のポリエステル長繊維の単糸繊度は１.３０ｄｔｅｘ以下である。第一ヒーターの温度を２３０〜２５０℃に設定し、Ｄ／Ｙ比を１.５〜２.５に設定する時、最終製品ポリエステル長繊維の単糸繊度は１.３０ｄｔｅｘより大きいと、原糸の単糸繊度も比較的大きく、上述した加工条件によって製造されたポリエステル長繊維の外観等は綿紡績糸に接近し、それによって製造される生地の孔隙分布も綿含有製品に接近していてるが、単糸繊度が比較的高いため、綿含有製品のきめ細かい感じを取得しにくい。
【実施例】
【００３３】
本発明にかかる各パラメータのテスト方法は以下のとおりである。
（１）生地の孔隙面積の標準偏差及び孔隙面積分布中心値
[１]サンプリング：生地から寸法が２０ｃｍ×２０ｃｍ、表面が平らかのサンプルを切り取る；
[２]デジタル顕微鏡（ＫＥＹＥＮＣＥ社）を使って５０倍レンズでサンプルの写真を撮って、
（ａ）コントロールパネル上の輝度ノブを回して１／３〜２／３の間でサンプルの輝度を調節する。１／３より小さい時、露光率があまりにも小さく、サンプルの写真が暗すぎ、サンプル上の孔隙を識別できない。２／３より大きい時、露光率があまりにも大きく、同様に、サンプル上の孔隙をも識別できない；
（ｂ）レンズの倍率を５０倍に調節し、そしてＸＹプラットフォームまたはコントロールパネル上のフォーカスノブを回してサンプルの解像度を調節し、サンプル上の孔隙の解像力を確保する。レンズの倍率があまりにも小さい時、サンプル孔隙の外観面積が小さすぎ、次の輝度抽出孔隙面積の精度に影響を与えるが、レンズの倍率があまりにも高い時、撮影したサンプル写真の総面積が小さすぎ、孔隙の数が少なく、孔隙面積の実際分布精度に影響を与える；
（ｃ）図を保存し、取得した図に現る生地の面積は約３.６×１０７μｍ２である；
[３]ＫＥＹＥＮＣＥ社が提供するＶＨＸ−２０００／Ｖｅｒ２．３５ソフトウェアの面積自動測定機能における輝度抽出方法を利用し、
（ａ）面積自動測定ボタンをクリックする；
（ｂ）輝度抽出方法を採用し、サンプル写真の輝度領域図を抽出する；
（ｃ）インターフェースにおける「暗」オプションを選択し、写真における孔隙図を取得する；
（ｄ）閾値を調節してサンプルの孔隙を覆い、閾値の範囲は−８０〜＋８０で、
閾値が小さすぎまたは大きすぎると、いずれもサンプルの実際孔隙を適当に覆うことができなく、閾値が小さすぎると、測定した孔隙面積が実際の面積より小さい。閾値が大きすぎると、測定した孔隙面積が実際面積より大きい；
（ｅ）最後に、「次へ」をクリックしてサンプル孔隙の面積データを取得し、データを保存する。そして、サンプル孔隙面積の標準偏差σ及び孔隙面積分布中心値μ（単位：μｍ２）を記録する。
【００３４】
（２）変動係数
[１]生地孔隙面積の変動係数：
孔隙面積の標準偏差σ÷孔隙面積分布中心値μ×１００％。
[２]ポリエステル長繊維仮撚方向の撚部長さの変動係数：
仮撚方向の撚部長さの変動係数＝仮撚方向の撚部長さの標準偏差σ÷仮撚方向の撚部長さの平均値μ×１００％。
そのうち、ランダムに５０ｃｍのポリエステル長繊維を選択し、そして当該ポリエステル長繊維において各仮撚方向の撚部の長さを測定し、２０組のデータを取って、最後に標準偏差σ及び長さ平均値μ（テスト方法は以下の「（７）ポリエステル長繊維糸上仮撚方向の撚部の長さがポリエステル長繊維総長に占める割合」を参照）を算出する。
【００３５】
（３）曲げ剛性
ＫＥＳ  ＦＢ２法による。（ＫＥＳ糸物風合い計測は日本京都大学教授川端季雄博士によって設計製造される糸物風合い計測であり、ＦＢ２は曲げ性能テスターである。）
【００３６】
（４）表面粗さ
ＫＥＳ  ＦＢ４法による。（ＫＥＳ糸物風合い計測は日本京都大学教授川端季雄博士によって設計製造される糸物風合い計測であり、ＦＢ４は摩擦及び表面粗さテスターである。）
【００３７】
（５）圧縮エネルギー
ＫＥＳ  ＦＢ３法による。（ＫＥＳ糸物風合い計測は日本京都大学教授川端季雄博士によって設計製造される糸物風合い計測であり、ＦＢ３は圧縮性能及び厚みテスターである。）
【００３８】
（６）ポリエステル長繊維上仮撚方向の撚部の直径が逆方向の撚部直径に占める割合
生地からランダムに長さ２０ｃｍの本発明のポリエステル長繊維５本を抽出し、ＫＥＹＥＮＣＥ社のデジタル顕微鏡を用い、５０倍レンズでＫＥＹＥＮＣＥデジタルシステムの測定ツールにより各本のポリエステル長繊維において仮撚方向の撚部と逆方向の撚部の直径を測定する。５本のポリエステル長繊維をそれぞれに５組のデータを測定して比値平均値を算出し、５本を測定した後、総比値平均値を算出する。
【００３９】
（７）ポリエステル長繊維において仮撚方向の撚部の長さがポリエステル長繊維総長に占める割合
生地からランダムに長さ５０ｃｍの本発明のポリエステル長繊維５本を抽出し、各本の長繊維に対してそれぞれ０.１ｇ／Ｄの張力を加え、そしてＥＩＢ−Ｅ（ローソン−ヘンフィル社の機種ＬＡＷＳＯＮ−ＨＥＭＰＨＩＬＬ）で長繊維において仮撚方向の撚部の長さを測定し、各本のポリエステル長繊維について、５組のデータを測定して各本の長さ割合平均値を算出し、５本を測定した後、最終の長さ割合平均値を算出する。
【００４０】
（８）ポリエステル長繊維の柔軟度
２０人で感応評価を行い、長繊維の柔軟程度で優、良、中、差の４つレベルに分けられる。そのうち、１５人以上は長繊維が柔軟であると考えると優であり、１０〜１４人は良であり、５〜１０人は中であり、５人より少ないと差である。
以下、実施例及び比較例を挙げて、本発明をさらに詳しく説明する。
【００４１】
［実施例１］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２３８℃、延伸倍率１.２６、Ｄ／Ｙ比１.９の条件で仮撚加工を行い、繊度１００ｄｔｅｘ、単糸本数１４４、単糸繊度０．６９ｄｔｅｘのポリエステル長繊維を得た。
得られたポリエステル長繊維糸は仮撚方向の撚部と逆方向撚部とが交代に形成され、そのうち、仮撚方向の撚部の平均長さは０.１３ｃｍ、長さ変動係数（Ｃ．Ｖ）は７８％であり、直径は逆方向の撚部直径の４３％であり、仮撚方向の撚部の総長はポリエステル長繊維総長の３１.３％であり、具体的には表１を参照する。
【００４２】
［実施例２］
ポリエステルチップ（東麗合成繊維（南通）有限公司製）を選択して使用し、２８００ｍ／ｍｉｎの速度で溶融紡糸を行い、繊度２５２ｄｔｅｘ、単糸本数２７８のポリエステルＰＯＹを得た。そして、図面２の工程により、速度４００ｍ／ｍｉｎ、第一ヒーター温度２３８℃、延伸倍率１.２６、Ｄ／Ｙ比１.９の条件で仮撚加工を行い、繊度２００ｄｔｅｘ、単糸本数２７８、単糸繊度０.７２ｄｔｅｘのポリエステル長繊維を得た。
得られたポリエステル長繊維は仮撚方向の撚部と逆方向の撚部とが交代に形成され、そのうち、仮撚方向の撚部の平均長さは０.１０ｃｍ、長さ変動係数（Ｃ．Ｖ）は７８％であり、直径は逆方向の撚部直径の４０％であり、仮撚方向の撚部の総長はポリエステル長繊維総長の２２.０％であり、具体的には表１を参照する。
【００４３】
［実施例３］
ポリエステルチップ（東麗合成繊維（南通）有限公司製）を選択して使用し、２８００ｍ／ｍｉｎの速度で溶融紡糸を行い、繊度７１ｄｔｅｘ、単糸本数７８のポリエステルＰＯＹを得た。そして、図面２の工程により、速度４００ｍ／ｍｉｎ、第一ヒーター温度２３８℃、延伸倍率１.２６、Ｄ／Ｙ比１.９の条件で仮撚加工を行い、繊度５６ｄｔｅｘ、単糸本数７８、単糸繊度０.７２ｄｔｅｘのポリエステル長繊維を得た。
得られたポリエステル長繊維は仮撚方向の撚部と逆方向の撚部とが交代に形成され、そのうち、仮撚方向の撚部の平均長さは０.１８ｃｍ、長さ変動係数（Ｃ．Ｖ）は７９％であり、直径は逆方向の撚部直径の５５％であり、仮撚方向の撚部の総長はポリエステル長繊維総長の３５.０％であり、具体的には表１を参照する。 
【００４４】
［実施例４］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２３２℃、延伸倍率１.２６、Ｄ／Ｙ比１．９の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向撚部と逆方向の撚部とが交代に形成され、そのうち、仮撚方向の撚部の平均長さは０.１０ｃｍ、長さ変動係数（Ｃ．Ｖ）は７７％であり、直径は逆方向の撚部直径の３９％であり、仮撚方向の撚部の総長はポリエステル長繊維総長の２１.０％であり、具体的には表１を参照する。
【００４５】
［実施例５］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２４５℃、延伸倍率１.２６、Ｄ／Ｙ比１.９の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向の撚部と逆方向の撚部とが交替して形成され、そのうち、仮撚方向の撚部の平均長さは０.２５ｃｍ、長さ変動係数（Ｃ．Ｖ）は７８％であり、直径は逆方向の撚部直径の５４％であり、仮撚方向の撚部の総長はポリエステル長繊維総長の３８.０％であり、具体的には表１を参照する。
【００４６】
［実施例６］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２３８℃、延伸倍率１.２６、Ｄ／Ｙ比１.６の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向の撚部と逆方向の撚部とが交代に形成され、そのうち、仮撚方向の撚部の平均長さは０.２５ｃｍ、長さ変動係数（Ｃ．Ｖ）は６１％であり、直径は逆方向の撚部直径の５６％であり、仮撚方向の撚部の総長はポリエステル長繊維総長の３８.０％であり、具体的には表１を参照する。 
【００４７】
［実施例７］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２３８℃、延伸倍率１.２６、Ｄ／Ｙ比２.３の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向の撚部と逆方向の撚部とが交代に形成され、そのうち、仮撚方向の撚部の平均長さは０.１０ｃｍ、長さ変動係数（Ｃ．Ｖ）は９０％であり、直径は逆方向の撚部直径の３８％であり、仮撚方向の撚部の総長はポリエステル長繊維総長の２１.０％であり、具体的には表１を参照する。
【００４８】
［実施例８］
ポリエステルチップ（東麗合成繊維（南通）有限公司製）を選択して使用し、２８００ｍ／ｍｉｎの速度で溶融紡糸を行い、繊度１６９ｄｔｅｘ、単糸本数９６のポリエステルＰＯＹを得た。そして、図面２の工程により、速度４００ｍ／ｍｉｎ、第一ヒーター温度２３８℃、延伸倍率１.２６、Ｄ／Ｙ比１．９の条件で仮撚加工を行い、繊度１３４ｄｔｅｘ、単糸本数９６、単糸繊度１.４０ｄｔｅｘのポリエステル長繊維を得た。
得られたポリエステル長繊維は仮撚方向の撚部と逆方向の撚部とが交代に形成され、そのうち、仮撚方向の撚部の平均長さは０.１２ｃｍ、長さ変動係数（Ｃ．Ｖ）は７９％であり、直径は逆方向の撚部直径の４０％であり、仮撚方向の撚部の総長はポリエステル長繊維総長の２８.０％であり、具体的には表１を参照する。
【００４９】
［比較例１］
ポリエステルチップ（東麗合成繊維（南通）有限公司製）を選択して使用し、２８００ｍ／ｍｉｎの速度で溶融紡糸を行い、繊度４０ｄｔｅｘ、単糸本数３６のポリエステルＰＯＹを得た。そして、図面２の工程により、速度４００ｍ／ｍｉｎ、第一ヒーター温度２３８℃、延伸倍率１.２６、Ｄ／Ｙ比１．９の条件で仮撚加工を行い、繊度２８ｄｔｅｘ、単糸本数３６、単糸繊度０.７８ｄｔｅｘのポリエステル長繊維を得た。
得られたポリエステル長繊維は仮撚方向の撚部と逆方向の撚部とが交代に形成され、そのうち、仮撚方向の撚部の平均長さは０.３１ｃｍ、長さ変動係数（Ｃ．Ｖ）は７８％であり、直径は逆方向の撚部直径の８０％であり、仮撚方向の撚部の総長はポリエステル長繊維総長の４２.０％であり、具体的には表１を参照する。
【００５０】
［比較例２］
ポリエステルチップ（東麗合成繊維（南通）有限公司製）を選択して使用し、２８００ｍ／ｍｉｎの速度で溶融紡糸を行い、繊度４１０ｄｔｅｘ、単糸本数２８８のポリエステルＰＯＹを得た。そして、図面２の工程により、速度４００ｍ／ｍｉｎ、第一ヒーター温度２３８℃、延伸倍率１.２６、Ｄ／Ｙ比１.９の条件で仮撚加工を行い、繊度２５０ｄｔｅｘ、単糸本数２８８、単糸繊度０.８７ｄｔｅｘのポリエステル長繊維を得た。
得られたポリエステル長繊維は仮撚方向の撚部と逆方向の撚部とが交代に形成され、そのうち、仮撚方向の撚部の平均長さは０.０８ｃｍ、長さ変動係数（Ｃ．Ｖ）は７９％であり、直径は逆方向の撚部直径の２８％であり、仮撚方向の撚部の総長はポリエステル長繊維総長の１８.０％であり、具体的には表１を参照する。
【００５１】
［比較例３］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２５２℃、延伸倍率１.２６、Ｄ／Ｙ比１．９の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向の撚部と逆方向の撚部とが交代に形成され、そのうち、仮撚方向の撚部の平均長さは０.３５ｃｍ、長さ変動係数（Ｃ．Ｖ）は７９％であり、直径は逆方向の撚部直径の７８％であり、仮撚方向の撚部の総長はポリエステル長繊維総長の４２．０％であり、具体的には表１を参照する。
【００５２】
［比較例４］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２２５℃、延伸倍率１.２６、Ｄ／Ｙ比１.９の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向の撚部と逆方向の撚部とが交代に形成され、そのうち、仮撚方向の撚部の平均長さは０.０６ｃｍ、長さ変動係数（Ｃ．Ｖ）は８０％であり、直径は逆方向の撚部直径の２６％であり、仮撚方向の撚部の総長はポリエステル長繊維総長の１８.０％であり、具体的には表１を参照する。
【００５３】
［比較例５］
ポリエステルチップ（東麗合成繊維（南通）有限公司製）を選択して使用し、２８００ｍ／ｍｉｎの速度で溶融紡糸を行い、繊度１２８ｄｔｅｘ、単糸本数１４４のポリエステルＰＯＹを得た。そして、図面２の工程により、速度４００ｍ／ｍｉｎ、第一ヒーター温度２３８℃、延伸倍率１.２６、Ｄ／Ｙ比１.３の条件で仮撚加工を行い、繊度１００ｄｔｅｘ、単糸本数１４４、単糸繊度０.６９ｄｔｅｘのポリエステル長繊維を得た。
得られたポリエステル長繊維は仮撚方向の撚部と逆方向の撚部とが交代に形成され、そのうち、仮撚方向の撚部の平均長さは０.３８ｃｍ、長さ変動係数（Ｃ．Ｖ）は５５％であり、直径は逆方向の撚部直径の６８％であり、仮撚方向の撚部の総長はポリエステル長繊維総長の５５.０％であり、具体的には表１を参照する。
【００５４】
［実施例９］
５５重量％の５６ｄｔｅｘ−７８ｆの普通ポリエステル仮撚加工糸（東麗合成繊維（南通）有限公司製）と４５重量％の実施例３のポリエステル長繊維を用い、シングル丸編み機で天竺組織によって生機を得、次いで精練（８０℃×２０ｍｉｎ）、染色（９８℃×３０ｍｉｎ）、セット（１６０℃×７２秒）、起毛加工を行い、本発明の綿調ニット生地を得た。
得られた生地の孔隙面積分布は６０００μｍ２を中心として、バラツキは２σ以上であり、孔隙面積の変動係数（Ｃ．Ｖ）は４１％であり、曲げ剛性（Ｂ）は０.０２５Ｎ・ｃｍ２／ｃｍであり、表面粗さ（ＳＭＤ）は４.１μであり、圧縮エネルギー（ＷＣ）は０.３５Ｎ・ｃｍ／ｃｍ２である。得られた生地の各性能パラメータは表２を参照する。
【００５５】
［実施例１０］
５５重量％の２００ｄｔｅｘ−２７８ｆの普通ポリエステル仮撚加工糸（東麗合成繊維（南通）有限公司製）と４５重量％の実施例２のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は１５０００μｍ２を中心として、バラツキは２σ以上であり、孔隙面積の変動係数（Ｃ．Ｖ）は４７％であり、曲げ剛性（Ｂ）は０.０１５Ｎ・ｃｍ２／ｃｍであり、表面粗さ（ＳＭＤ）は３.０μであり、圧縮エネルギー（ＷＣ）は０.８０Ｎ・ｃｍ／ｃｍ２である。得られた生地の各性能パラメータは表２を参照する。
【００５６】
［実施例１１］
３５重量％の１００ｄｔｅｘ−１４４ｆの普通ポリエステル仮撚加工糸（東麗合成繊維（南通）有限公司製）と６５重量％の実施例７のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）を行い、本発明の綿調ニット生地を得た。
得られた生地の孔隙面積分布は１４０００μｍ２を中心として、バラツキは２σ以上であり、孔隙面積の変動係数（Ｃ．Ｖ）は５１％であり、曲げ剛性（Ｂ）は０.０２４Ｎ・ｃｍ２／ｃｍであり、表面粗さ（ＳＭＤ）は３.８μであり、圧縮エネルギー（ＷＣ）は０.７５Ｎ・ｃｍ／ｃｍ２である。得られた生地の各性能パラメータは表２を参照する。
【００５７】
［実施例１２］
３５重量％の１００ｄｔｅｘ−１４４ｆの普通ポリエステル仮撚加工糸（東麗合成繊維（南通）有限公司製）と６５重量％の実施例６のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）を行い、本発明の綿調ニット生地を得た。
得られた生地の孔隙面積分布は１３０００μｍ２を中心として、バラツキは２σ以上であり、孔隙面積の変動係数（Ｃ．Ｖ）は４８％であり、曲げ剛性（Ｂ）は０.０３４Ｎ・ｃｍ２／ｃｍであり、表面粗さ（ＳＭＤ）は４.９μであり、圧縮エネルギー（ＷＣ）は０.３０Ｎ・ｃｍ／ｃｍ２である。得られた生地の各性能パラメータは表２を参照する。
【００５８】
［実施例１３］
１００重量％の実施例３のポリエステル長繊維を選択して使用し選択し、双紗合併の形式で、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は６９００μｍ２を中心として、バラツキは２σ以上であり、孔隙面積の変動係数（Ｃ．Ｖ）は５８％であり、曲げ剛性（Ｂ）は０.０４５Ｎ・ｃｍ２／ｃｍであり、表面粗さ（ＳＭＤ）は６.０μであり、圧縮エネルギー（ＷＣ）は０.２０Ｎ・ｃｍ／ｃｍ２である。得られた生地の各性能パラメータは表２を参照する。
【００５９】
［実施例１４］
１００重量％の実施例２のポリエステル長繊維を選択して使用し選択し、双紗合併の形式で、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は２２０００μｍ２を中心として、バラツキは２σ以上であり、孔隙面積の変動係数（Ｃ．Ｖ）は６３％であり、曲げ剛性（Ｂ）は０.０３７Ｎ・ｃｍ２／ｃｍであり、表面粗さ（ＳＭＤ）は５.１μであり、圧縮エネルギー（ＷＣ）は０．５０Ｎ・ｃｍ／ｃｍ２である。得られた生地の各性能パラメータは表２を参照する。
【００６０】
［実施例１５］
１００重量％の実施例８のポリエステル長繊維を選択して使用し、双紗合併の形式で、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は１９０００μｍ２を中心として、バラツキは２σ以上であり、孔隙面積の変動係数（Ｃ．Ｖ）は６４％であり、曲げ剛性（Ｂ）は０.０４６Ｎ・ｃｍ２／ｃｍであり、表面粗さ（ＳＭＤ）は６.３μであり、圧縮エネルギー（ＷＣ）は０.４８Ｎ・ｃｍ／ｃｍ２である。得られた生地の各性能パラメータは表２を参照する。
【００６１】
［比較例６］
６０重量％の５６ｄｔｅｘ−７８ｆの普通ポリエステル仮撚加工糸（東麗合成繊維（南通）有限公司製）と４０重量％の実施例３のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は４６００μｍ２を中心として、バラツキは２σ以上であり、孔隙面積の変動係数（Ｃ．Ｖ）は３０％であり、曲げ剛性（Ｂ）は０.０１２Ｎ・ｃｍ２／ｃｍであり、表面粗さ（ＳＭＤ）は２.１μであり、圧縮エネルギー（ＷＣ）は０.３６Ｎ・ｃｍ／ｃｍ２である。得られた生地の各性能パラメータは表２を参照する。
【００６２】
［比較例７］
６０重量％の２００ｄｔｅｘ−２７８ｆの普通ポリエステル仮撚加工糸（東麗合成繊維（南通）有限公司製）と４０重量％の実施例２のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は１２０００μｍ２を中心として、バラツキは２σ以上であり、孔隙面積の変動係数（Ｃ．Ｖ）は３５％であり、曲げ剛性（Ｂ）は０.００８Ｎ・ｃｍ２／ｃｍであり、表面粗さ（ＳＭＤ）は１.８μであり、圧縮エネルギー（ＷＣ）は０.８５Ｎ・ｃｍ／ｃｍ２である。得られた生地の各性能パラメータは表２を参照する。
【００６３】
［比較例８］
５５重量％の２８ｄｔｅｘ−３６ｆの普通ポリエステル仮撚加工糸（東麗合成繊維（南通）有限公司製）と４５重量％の比較例１のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）を行い、本発明の綿調ニット生地を得た。
得られた生地の孔隙面積分布は４２００μｍ２を中心として、バラツキは２σ以上であり、孔隙面積の変動係数（Ｃ．Ｖ）は２７％であり、曲げ剛性（Ｂ）は０.０３０Ｎ・ｃｍ２／ｃｍであり、表面粗さ（ＳＭＤ）は５.０μであり、圧縮エネルギー（ＷＣ）は０.１８Ｎ・ｃｍ／ｃｍ２である。得られた生地の各性能パラメータは表２を参照する。
【００６４】
［比較例９］
５５重量％の２５０ｄｔｅｘ−２８８ｆの普通ポリエステル仮撚加工糸（東麗合成繊維（南通）有限公司製）と４５重量％の比較例２のポリエステル長繊維を用い、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は２５０００μｍ２を中心として、バラツキは２σ以上であり、孔隙面積の変動係数（Ｃ．Ｖ）は５１％であり、曲げ剛性（Ｂ）は０.００７Ｎ・ｃｍ２／ｃｍであり、表面粗さ（ＳＭＤ）は１.６μであり、圧縮エネルギー（ＷＣ）は０.９０Ｎ・ｃｍ／ｃｍ２である。得られた生地の各性能パラメータは表２を参照する。
【００６５】
［比較例１０］
１００重量％の比較例６のポリエステル長繊維を選択して使用し、シングル丸編み機で天竺組織によって生機を得、次いで精練（８０℃×２０ｍｉｎ）、染色（９８℃×３０ｍｉｎ）、セット（１６０℃×７２Ｓ）、起毛加工を行い、本発明の綿調ニット生地を得た。
得られた生地の孔隙面積分布は８０００μｍ２を中心として、バラツキは２σ以上であり、孔隙面積の変動係数（Ｃ．Ｖ）は２５％であり、曲げ剛性（Ｂ）は０.０５０Ｎ・ｃｍ２／ｃｍであり、表面粗さ（ＳＭＤ）は７.１μであり、圧縮エネルギー（ＷＣ）は０.１５Ｎ・ｃｍ／ｃｍ２である。得られた生地の各性能パラメータは表２を参照する。
【００６６】
【表１】
0006577593.tif 000002
【００６７】
表１から以下がわかる。
（１）実施例１、実施例２と実施例３から見れば、総繊度は高いほど、仮撚方向の撚部の平均長さが短くなり、長繊維に占める割合が少なくなり、かつ逆方向の撚部に対する直径比が小さくなるが、長さ変動係数がほぼ不変である。
（２）実施例１、実施例４と実施例５から見れば、同様のポリエステルＰＯＹに対して同一仮撚速度、延伸倍率及Ｄ／Ｙ比で加工を行う時、第一ヒーター温度は高いほど、得られたポリエステル長繊維の仮撚方向の撚部の平均長さが長くなり、長繊維に占めらる割合が多くなり、逆方向の撚部に対する直径比が大きくなるが、長さ変動係数が接近する。
（３）実施例１、実施例６と実施例７から見れば、同様のポリエステルＰＯＹに対して同一仮撚速度、第一ヒーター温度及び延伸倍率で加工を行う時、Ｄ／Ｙ比は高いほど、得られたポリエステル長繊維の仮撚方向の撚部の平均長さが小さくなり、長繊維に占める割合が小さくなり、逆方向の撚部に対する直径比が小さくなり、長さ変動係数が大きくなり、加工糸が柔軟になる。
（４）実施例８から見れば、単糸繊度は１．３ｄｔｅｘを超える時、加工糸の外観、各項性能指標は綿紡績糸に接近するが、加工糸の手触りは悪くなる。
（５）比較例１、比較例２から見れば、ポリエステル長繊維の総繊度は小さすぎるまたは大きすぎる時、綿紡績糸に似ている外観及び性能を取得できなく、小さすぎると、ポリエステル硬直紗を形成し、大きすぎると、普通ポリエステル仮撚加工糸になる。
（６）比較例３から見れば、第一ヒーター温度は２５０℃を超える時、加工糸は硬直で、硬く、比較例４から見れば、第一ヒーター温度が２３０℃より低い時、加工糸はボリューム感があり、普通ポリエステル仮撚加工糸に接近する。
（７）比較例５から見れば、Ｄ／Ｙ比は１．５より小さい時、得られた加工糸は綿紡績糸に近い外観及び性能を取得できなく、硬い。
【００６８】
【表２】
0006577593.tif 000003
【００６９】
表２から以下がわかる。
（１）実施例９と実施例１３、実施例１０と実施例１４から見れば、同一繊度で、糸２の含有量は増加し、生地の孔隙面積は大きく、孔隙面積分布変動係数は大きくなり、曲げ剛性は大きくなり、表面粗さは大きくなり、圧縮エネルギーは小さくなり、即ち、綿調効果は強くなる。
（２）実施例１１と実施例１２から見れば、糸２直径比は小さいほど、仮撚方向の撚部の長さの変動係数は大きいほど、生地の孔隙は大きくなり、生地の孔隙面積の変動係数は大きくなり、すなわち、分布は不均一になる。また、仮撚方向の撚部の長さは短くなり、占められる割合が少くなり、生地は、柔軟性が増加し、曲げ剛性が低減し、表面粗さが低減し、圧縮エネルギーが増大し、即ち、ボリューム度が増加する。
（３）実施例９と実施例１０から見れば、糸２繊度は大きいほど、直径比は小さいほど、生地の孔隙面積は大きいほど、孔隙面積変動係数は大きくなり、即ち、分布が不均一になる。仮撚方向の撚部の平均長さは短いほど、占める割合は小さいほど、生地の曲げ剛性は小さくなり、表面粗さは小さくなるが、圧縮エネルギーは小さくなり、すなわち、ボリューム度は大きくなる。
（４）実施例１５から見れば、たとえ生地の孔隙分布は綿含有製品に接近しているが、糸２の単糸繊度は１．３ｄｔｅｘを超えるため、生地表面粗さは比較的大きく、綿調効果に影響を与える。
（５）比較例６と比較例７から見れば、糸２の含有量は４５％より低い時、綿含有製品と一致する孔隙面積の変動係数を取得できないため、綿製品の外観を具備しない。
（６）比較例８から見れば、用いる糸２は普通ポリエステル硬直紗であるため、生地は綿含有製品と一致する外観（孔隙面積及び孔隙面積変動係数は小さすぎる）を取得できなく、かつ生地のボリューム度は小さすぎ、綿製品のような柔軟感はない。
（７）比較例９から見れば、用いる糸２は普通ポリエステル仮撚加工糸に接近するため、生地の孔隙面積は大きすぎ、綿製品の緻密感はない。かつ生地の曲げ剛性は不足し、綿製品のこし感はない。
（８）比較例１０から見れば、用いる糸２は綿紡績糸に似ている外観及び性能を具備しないため、生地の孔隙分布はあまりにも均一であり、綿製品の外観はない。かつ曲げ剛性は多すぎ、綿製品の柔軟感はない。
【符号の説明】
【００７０】
１：仮撚方向の撚部、２：逆方向の撚部、３：仮撚方向の撚部、４：ポリエステル半延伸糸ＰＯＹ、５：第１ローラ、６：第１ヒーター、７：仮撚器、８：走行中の糸条、９：第２ローラ、１０：第２ヒーター、１１：第３ローラ、１２：ポリエステル長繊維（仮撚り加工糸ＤＴＹ）、１３：卷取チーズ。
【図１】
0006577593.tif 000004
【図２】
0006577593.tif 000005